(57)【特許請求の範囲】
【請求項１】
家蚕及び野蚕由来の絹タンパク質繊維、羊毛繊維、ケラチン繊維、並びにコラーゲン繊維から選ばれた少なくとも１種の動物タンパク質繊維、又はその繊維製品を、リン酸基を含むメタアクリル酸誘導体である以下の構造式を有する３−クロロ−２−アシッド・ホスホキシ・プロピルメタクリレート：
【化５】
0005464424.tif 000036
又はリン酸基を含むアクリル酸誘導体である以下の構造式を有する３−クロロ−２−アシッド・ホスホキシ・プロピルアクリレート：
【化９】
0005464424.tif 000037
を有効成分とするグラフト化剤でグラフト加工してなることを特徴とする防炎性繊維又は繊維製品。
【請求項２】
家蚕及び野蚕由来の絹タンパク質膜、並びにコラーゲン膜から選ばれた少なくとも１種の膜を、リン酸基を含むメタアクリル酸誘導体である以下の構造式を有する３−クロロ−２−アシッド・ホスホキシ・プロピルメタクリレート：
【化５】
0005464424.tif 000038
又はリン酸基を含むアクリル酸誘導体である以下の構造式を有する３−クロロ−２−アシッド・ホスホキシ・プロピルアクリレート：
【化９】
0005464424.tif 000039
を有効成分とするグラフト化剤でグラフト加工してなることを特徴とする防炎性膜。
【請求項３】
家蚕及び野蚕由来の絹タンパク質繊維、羊毛繊維、ケラチン繊維、並びにコラーゲン繊維から選ばれた少なくとも１種の動物タンパク質繊維、又はその繊維製品に対して、リン酸基を含むメタアクリル酸誘導体である以下の構造式を有する３−クロロ−２−アシッド・ホスホキシ・プロピルメタクリレート：
【化５】
0005464424.tif 000040
又はリン酸基を含むアクリル酸誘導体である以下の構造式を有する３−クロロ−２−アシッド・ホスホキシ・プロピルアクリレート：
【化９】
0005464424.tif 000041
を有効成分とするグラフト化剤を作用させ、グラフト加工された防炎性を有する防炎性繊維又は繊維製品を製造することを特徴とする防炎性繊維又は繊維製品の製造方法。
【請求項４】
家蚕及び野蚕由来の絹タンパク質膜、並びにコラーゲン膜から選ばれた少なくとも１種の膜に対して、リン酸基を含むメタアクリル酸誘導体である以下の構造式を有する３−クロロ−２−アシッド・ホスホキシ・プロピルメタクリレート：
【化５】
0005464424.tif 000042
又はリン酸基を含むアクリル酸誘導体である以下の構造式を有する３−クロロ−２−アシッド・ホスホキシ・プロピルアクリレート：
【化９】
0005464424.tif 000043
を有効成分とするグラフト化剤を作用させ、グラフト加工された防炎性を有する膜を製造することを特徴とする防炎性膜の製造方法。
【発明の詳細な説明】
【技術分野】
【０００１】
本発明は、防炎性繊維、防炎性繊維製品及び防炎性膜、並びにその製造方法に関し、更に詳しくは、リン酸基を持つビニル化合物でグラフト加工した耐久性に富む防炎性繊維、防炎性繊維製品及び防炎性膜、並びにその製造方法に関する。
【背景技術】
【０００２】
防炎加工は、繊維に火炎を接触させ、これを遠ざけるときに、繊維が自ら炎を発しながら燃え続けることが無いように、あるいは余燼（ｇｌｏｗ）が残り続けないようにするための技術手法である。繊維の防炎加工は主としてセルロースを対象に研究が進んできた。従来の防炎加工に用いた試薬はリン酸化合物が中心であり、リン酸化合物を繊維の表面に付着させたり、試料内部に充填させたりすることで繊維に防炎機能を持たせることが有効であるとされていた。こうした目的で使用する防炎加工試薬には、リン酸塩、リン酸基が含まれるため、リン酸基等を効率よく経済的に繊維に導入することができれば、優れた防炎機能を持つ繊維素材が製造できることになる可能性がある。
【０００３】
（１）絹糸について：
絹糸の機能特性を向上させる加工手法にグラフト加工があり、ビニル化合物のようなグラフトモノマーによるグラフト加工で、絹の機能特性を改変すること（例えば、塩縮繊維等）が知られている（例えば、特許文献１参照）。化学修飾加工でタンパク質繊維表面に撥水性機能を持たせたり（例えば、非特許文献１参照）、カチオン性染料により染色性を向上させたり（例えば、非特許文献２参照）する研究も知られている。グラフト加工モノマーの特性を効率よく活用すれば絹糸等の種々の機能が改善できる。例えば、界面活性剤、重合開始剤及びグラフトモノマーを含んだグラフト加工溶液に絹繊維を入れ、所定温度で加熱することによりグラフト加工が可能となる。本発明者らによる予備実験の結果、例えば、リン酸基を持つホスマー（Phosmer)（ユニケミカル株式会社の登録商標であり、以下、登録商標という文言は省略する）と呼ばれるモノマーで絹糸をグラフト加工することにより繊維内でホスマーが重合し、リン酸基が繊維内部に確実に導入できるので、耐久性に優れた防炎素材を製造できるものと期待できることが分かった。
【０００４】
防炎機能を持つ繊維を製造する際には、製造された繊維は防炎性の持続的な効果を持つものであることが強く求められる。燐酸とリン酸アンモニウムとを併用してセルロース系織維の防炎性を向上させる技術が知られている。この場合、防炎機能の持続性を高めるには、対象繊維素材とこれらの加工薬剤との間に直接的な結合を発生させる必要があり、そのためには繊維素材を高温処理する必要があった。この反応には高い温度と長い時間をかけるため、繊維素材の劣化は避けられないという問題と共に、反応過程で未反応試薬が試料に残るという問題もあった。そのため、この技術を絹糸に適用するには問題があった。
【０００５】
また、セルロース系繊維材料への耐久性防炎加工法として、テトラキスヒドロキシメチルホスホニウム塩１モルと尿素０．２〜３．０モルとの反応物（固形分として）１００重量部に、水溶性メチルホスホン酸エステル誘導体５〜１００重量部を配合した加工液を用いる方法が知られている（例えば、特許文献２参照）。
【０００６】
さらに、ハロゲンを含まない、合成樹脂エマルジョン又は合成樹脂溶液１００重量部（固形分）に、水に不溶ないし難溶性で、かつ粒径が５０μｍ以下の縮合リン酸アンモニウム、縮合リン酸メラミン、縮合リン酸アミドアンモニウムから選ばれた１種以上の縮合リン酸化合物５〜１００重量部を混合して得られる加工液を、繊維製品に対して固形分で３〜１００％付着させる方法が知られている（例えば、特許文献３参照）。
【０００７】
上記従来の方法で、防炎性素材を製造するには、化学的な技能と手法を熟知する必要があり、経験が必要である。また、防炎性試薬が素材表面に付着させる処理に基づいて実施されるため、素材の特性が失われ易いという問題があった。処理程度が高まると対象繊維の損傷が大きくなることが実用上の問題となっていた。
【０００８】
（２）羊毛について：
羊毛はオルソコルテックス、パラコルテックス、スケールなどの成分を有し、絹糸とは全く異なる特徴を有する。毛織物は、羊やアンゴラ・アルパカ・ラクダの毛を連続繊維となるように紡績して製造した繊維を織った布である。羊毛は、短繊維を紡績したものであるため、繊維の体積の約６０％もの多量の空気を含むので、冬の衣料材料として尊重されている。羊毛構成分子には、「窒素」含量が多く、それが原因で発火温度が高いため、着火しても羊毛製品の先が炭化するだけで、それ以上は燃え広がらないという優れた特徴を有する。
【０００９】
年間の火災件数は約６万件にのぼり、およそ２，０００人の尊い命が犠牲者となっている（消防白書）。燃えやすいものを防炎加工することにより、万一出火しても火の回りが抑制できる素材であれば、着火した後、避難する時間が確保され、逃げ遅れによる事故が防止できる。防炎機能を補償するための表示として、インテリアのカーペットには、「防炎マーク」と呼ぶ日本防炎協会の定める防炎性能試験に合格した製品の品質の保証書が添付されており、防炎機能を持つ素材への関心が高いことが理解できる。
【００１０】
簡易の防炎加工方法としては、防炎試薬をスプレーする手法もあるが、耐久性の点で完璧ではなく、更に耐久性に優れた防炎性の羊毛を製造するための技術開発が望まれている。
【００１１】
（３）柞蚕について：
柞蚕は、ヤママユ蛾に属する野蚕（野生のカイコ）の一種であり、柞蚕は、櫟・樫などの葉を食べて育ち、体色だけでも黄色いものや青いものなど、様々な種類の柞蚕が飼育されている。その繭の生産量は、気象にも左右され、蚕は蚕病にかかり易い。柞蚕は、一粒の繭から採取できる糸の量が家蚕の半分以下である。柞蚕は、中国原産の野蚕であり、明治初年日本に輸入された。柞蚕絹糸は、野蚕絹糸がもつ独特の色艶を有する他に、ヤママユガ科のみに見られる多孔性を有する繭糸（生糸は緻密性繭糸）である。多孔性であるため、繊維の中に空気を取り込むことができ、保温・保湿性に優れている。紫外線やエックス線など波長の長い光線を反射吸収する機能がある。
【００１２】
野蚕絹糸も家蚕絹糸と同様にタンパク質から構成され、フィブロインとセリシンの二重構造から成っているが、構成しているアミノ酸組成は、家蚕絹糸はグリシンが多いのに比べ、野蚕絹糸はアラニンが主体となっている。また、野蚕絹糸のセリシンは、石灰分、タンニン分、樹脂分等を多く含んでいるため、アルカリ液に溶解しにくい特徴を有する。
【００１３】
野蚕絹糸は、タンパク質から成るとは言っても、家蚕絹糸とは異なる組成と構造とを有するため性質は全く異なる。野蚕絹糸は、家蚕絹糸と比べて、引張り強度や弾性に劣り、しなやかさも劣り、加熱による縮みがあり、節も多く、抱合不良も多く、糸むらも大きい等といった短所がある。綺麗な糸、しなやかな糸としての品質は家蚕絹糸の方が圧倒的に上である。
【００１４】
しかし、天然素材がブームの現在では、野蚕絹糸には、家蚕絹糸にない素朴さ、糸の堅さ、軽さ、染色時の斑、独特の光沢等の特徴があることから、また、野生味に富んだナチュラル感を有することから、野蚕絹糸が好まれる場合がある。
【００１５】
羊毛、家蚕由来の絹糸や柞蚕、天産、ヒマ蚕等の野蚕由来の絹糸は、熱水処理し、乾燥する過程で試料長が収縮する等の問題を含んでおり、寸法安定性の低いことが実用上の問題であった。こうしたタンパク質繊維に防炎加工をするには、処理温度をいかに低く制御しながら防炎加工をするかが重要な課題であった。従って、繊維素材の特性を劣化させることが無いように、低温度で防炎処理が可能な防炎機能を持つ繊維素材の製造方法の出現が強く求められていた。
【００１６】
（４）コラーゲンについて：
コラーゲンは、絹糸と同様に、タンパク質から構成され、ヒトの皮膚、筋肉・内臓・骨・関節・髪等の組織に含まれている。コラーゲンは、タンパク質であるため、多数のアミノ酸が結合したものである。このようなコラーゲンとしては繊維状又は膜状のコラーゲンがあるが、この繊維状又は膜状のコラーゲンに対しても防炎機能を付与することが求められている。
【先行技術文献】
【特許文献】
【００１７】
【特許文献１】特開２００３−２２７０６４号公報
【特許文献２】特開平６−１０１１７６号公報
【特許文献３】特開平６−１０１１７６号公報
【非特許文献】
【００１８】
【非特許文献１】T. Arai, G. Freddi, R. Innocenti, D.L. Kaplan, M. Tsukada, Acylation of silk and wool with acid anhydrides and preparation of water-repellent fibers. Journal of Applied Polymer Science, Vol. 82, 2832-2841 (2001)
【非特許文献２】G. Freddi, M. Tsukada, H. Katoh, H. Shiozaki, Dyeability of silk fabrics modified with dibasic acid anhydrides, Journal of Applied Polymer Science, Vol. 52, 769-773 (1994).
【発明の概要】
【発明が解決しようとする課題】
【００１９】
本発明の課題は、上記従来技術の問題を解決するものであり、リン酸基を含むビニル化合物でグラフト加工してなる耐久性に富み、しかも、元来の素材の機械的特性を劣化させることなく、防炎機能を付与した防炎性繊維、防炎性繊維製品及び防炎性膜、並びにその製造方法を提供することにある。
【課題を解決するための手段】
【００２０】
本発明者らは、天然タンパク質の実用機能を向上させるためには、グラフト加工が有効であることに着目し、多用な側鎖を持つ各種グラフトモノマーを用いて各種繊維素材をグラフト加工することで新しい機能特性を繊維素材に付与するための基礎研究を進めてきた。
【００２１】
特に、天然タンパク質繊維に本来備わっていない防炎機能を付与するための基礎研究を鋭意進めてきた中で、リン酸基を含むモノマーとして、リン酸基を含む各種ビニル化合物を用いて天然タンパク質繊維にグラフト加工することにより、このリン酸基を持つビニル化合物を繊維内で重合させ、多くのリン酸基を繊維内に導入することが可能となることに気が付いた。その結果、グラフト化された繊維素材が、耐久性に富むと共に、加工後も加工前と同等の機械的特性を保持し、かつ表面状態も変わらず、しかもその防炎機能が飛躍的に向上することを見出して、上記従来技術の問題を解消し、本発明を完成させるに至った。
【００２２】
本発明の防炎性繊維又は繊維製品は、家蚕及び野蚕由来の絹タンパク質繊維、羊毛繊維、ケラチン繊維、並びにコラーゲン繊維から選ばれた少なくとも１種の動物タンパク質繊維、又はその繊維製品を、リン酸基を含むメタアクリル酸誘導体である以下の構造式を有する３−クロロ−２−アシッド・ホスホキシ・プロピルメタクリレート：
【化５】
0005464424.tif 000002
又はリン酸基を含むアクリル酸誘導体である以下の構造式を有する３−クロロ−２−アシッド・ホスホキシ・プロピルアクリレート：
【化９】
0005464424.tif 000003
を有効成分とするグラフト化剤でグラフト加工してなることを特徴とする。
【００２３】
上記したように、リン酸基を含むアクリル酸誘導体又はメタアクリル酸誘導体を有効成分とするグラフト化剤でグラフト加工することにより、耐久性に富むと共に、加工後も加工前と同等の機械的特性を保持し、しかもその防炎機能が飛躍的に向上した防炎性動物タンパク質繊維又は繊維製品を提供できる。動物タンパク質繊維及びその繊維製品の表面には、このグラフト加工用モノマーの重合物に基づく付着物や析出物は認められず、その表面は平滑である。グラフト化剤が繊維や繊維製品の内部に入り込んで重合し、内部にグラフト重合物が存在しており、グラフト加工後もその外見上の形態変化は起こらない。
【００２４】
本発明の防炎性膜は、家蚕及び野蚕由来の絹タンパク質膜、並びにコラーゲン膜から選ばれた少なくとも１種の膜を、リン酸基を含むメタアクリル酸誘導体である以下の構造式を有する３−クロロ−２−アシッド・ホスホキシ・プロピルメタクリレート：
【化５】
0005464424.tif 000004
又はリン酸基を含むアクリル酸誘導体である以下の構造式を有する３−クロロ−２−アシッド・ホスホキシ・プロピルアクリレート：
【化９】
0005464424.tif 000005
を有効成分とするグラフト化剤でグラフト加工してなることを特徴とする。
【００２５】
上記したように、リン酸基を含むアクリル酸誘導体又はメタアクリル酸誘導体を有効成分とするグラフト化剤でグラフト加工することにより、耐久性に富むと共に、加工後も加工前と同等の機械的特性を保持し、しかもその防炎機能が飛躍的に向上した防炎性膜を提供できる。この膜の表面には、このグラフト加工用モノマーの重合物に基づく付着物や析出物は認められず、その表面は平滑である。グラフト化剤が膜内部に入り込んで重合し、内部にグラフト重合物が存在しており、グラフト加工後もその外見上の形態変化は起こらない。
【００２６】
本発明の防炎性繊維又は繊維製品の製造方法は、家蚕及び野蚕由来の絹タンパク質繊維、羊毛繊維、ケラチン繊維、並びにコラーゲン繊維から選ばれた少なくとも１種の動物タンパク質繊維、又はその繊維製品に対して、リン酸基を含むメタアクリル酸誘導体である以下の構造式を有する３−クロロ−２−アシッド・ホスホキシ・プロピルメタクリレート：
【化５】
0005464424.tif 000006
又はリン酸基を含むアクリル酸誘導体である以下の構造式を有する３−クロロ−２−アシッド・ホスホキシ・プロピルアクリレート：
【化９】
0005464424.tif 000007
を有効成分とするグラフト化剤を作用させ、グラフト加工された防炎性を有する防炎性繊維又は繊維製品を製造することを特徴とする。
【００２７】
本発明の防炎性膜の製造方法は、家蚕及び野蚕由来の絹タンパク質膜、並びにコラーゲン膜から選ばれた少なくとも１種の膜に対して、リン酸基を含むメタアクリル酸誘導体である以下の構造式を有する３−クロロ−２−アシッド・ホスホキシ・プロピルメタクリレート：
【化５】
0005464424.tif 000008
又はリン酸基を含むアクリル酸誘導体である以下の構造式を有する３−クロロ−２−アシッド・ホスホキシ・プロピルアクリレート：
【化９】
0005464424.tif 000009
を有効成分とするグラフト化剤を作用させ、グラフト加工された防炎性を有する膜を製造することを特徴とする。
【００２８】
防炎性繊維、防炎性繊維製品、及び防炎性膜は、上記したように、リン酸基を含むアクリル酸誘導体又はメタアクリル酸誘導体を有効成分とするグラフト化剤でグラフト加工することにより製造するため、製造物は、耐久性に富むと共に、加工後も加工前と同等の機械的特性を保持し、しかもその防炎機能が飛躍的に向上したものである。この製造物の表面には、グラフト加工用モノマーの重合物に基づく付着物や析出物は認められず、その表面は平滑である。グラフト化剤が製造物の内部に入り込んで重合し、内部にグラフト重合物が存在しており、グラフト加工後もその外見上の形態変化は起こらない。
【発明の効果】
【００３０】
本発明によれば、繊維素材をグラフト加工するためのグラフトモノマーであるリン酸基を含むグラフト加工用モノマーとしてホスマーを用い、グラフト加工中に、繊維素材中でこのホフマーが重合し、繊維素材内に充填されるので、リン酸基は安定して繊維素材中に存在し、その結果、グラフト加工した繊維素材は優れた防炎機能を発揮し、しかも、グラフト加工した繊維素材の機械的特性は未加工時の特性を維持しており、劣化することはなく、未加工時の特性を大幅に低下させることはないという効果を奏することができる。また、本発明によれば、防炎性膜に関しても同じような効果を奏することができる。
【図面の簡単な説明】
【００３１】
【図１】実施例２で得られたグラフト加工した家蚕絹糸の機械的特性を未加工家蚕絹糸の場合と比較して示すグラフ。
【図２】実施例３で得られたグラフト加工した家蚕絹糸のＤＳＣ曲線を未加工家蚕絹糸の場合と比較して示すグラフ。
【図３】実施例４で得られたグラフト加工した家蚕絹糸の表面のＳＥＭ像。
【図４】実施例２１で得られたグラフト加工した家蚕絹糸の燃焼後の写真画像。
【発明を実施するための形態】
【００３２】
以下、本発明に係る防炎性繊維、防炎性繊維製品及びその製造方法、並びに防炎性膜及びその製造方法の実施の形態を説明した後、その構成要件について説明する。
【００３３】
本発明に係る防炎性繊維又は繊維製品の実施の形態によれば、その防炎性繊維又は繊維製品は、家蚕及び野蚕由来の絹タンパク質繊維、羊毛繊維、ケラチン繊維、並びにコラーゲン繊維から選ばれた少なくとも１種の動物タンパク質繊維、又はその繊維製品を、リン酸基を含むメタアクリル酸誘導体であるホスマーＭ、及びＣＬ、並びにリン酸基を含むアクリル酸誘導体である、ホスマーＭに対応するアシッド・ホスホキシ・エチルアクリレート及びホスマーＣＬに対応する３−クロロ−２−アシッド・ホスホキシ・プロピルアクリレートから選ばれた少なくとも１種を有効成分とするグラフト化剤でグラフト加工してなるものである。
【００３４】
本発明に係る防炎性繊維又は繊維製品の製造方法の実施の形態によれば、家蚕及び野蚕由来の絹タンパク質繊維、羊毛繊維、ケラチン繊維、並びにコラーゲン繊維から選ばれた少なくとも１種の動物タンパク質繊維、又はその繊維製品に対して、リン酸基を含むメタアクリル酸誘導体であるホスマーＭ、及びＣＬ、並びにリン酸基を含むアクリル酸誘導体である、ホスマーＭに対応するアシッド・ホスホキシ・エチルアクリレート及びホスマーＣＬに対応する３−クロロ−２−アシッド・ホスホキシ・プロピルアクリレートから選ばれた少なくとも１種を有効成分とするグラフト化剤を作用させ、グラフト加工された防炎性を有する防炎性繊維又は繊維製品を製造するものである。
【００３５】
本発明に係る防炎性膜の実施の形態によれば、その防炎性膜は、家蚕及び野蚕由来の絹タンパク質膜、並びにコラーゲン膜から選ばれた少なくとも１種の膜を、リン酸基を含むメタアクリル酸誘導体であるホスマーＭ、及びＣＬ、並びにリン酸基を含むアクリル酸誘導体である、ホスマーＭに対応するアシッド・ホスホキシ・エチルアクリレート及びホスマーＣＬに対応する３−クロロ−２−アシッド・ホスホキシ・プロピルアクリレートから選ばれた少なくとも１種を有効成分とするグラフト化剤でグラフト加工してなるものである。
【００３６】
本発明の防炎性膜の製造方法の実施の形態によれば、家蚕及び野蚕由来の絹タンパク質膜、並びにコラーゲン膜から選ばれた少なくとも１種の膜に対して、リン酸基を含むメタアクリル酸誘導体であるホスマーＭ、及びＣＬ、並びにリン酸基を含むアクリル酸誘導体である、ホスマーＭに対応するアシッド・ホスホキシ・エチルアクリレート及びホスマーＣＬに対応する３−クロロ−２−アシッド・ホスホキシ・プロピルアクリレートから選ばれた少なくとも１種を有効成分とするグラフト化剤を作用させ、グラフト加工された防炎性を有する膜を製造するものである。
【００３７】
本発明で使用可能なグラフト化剤は、例えばホスマーであり、このホスマーはアシッド・ホスホキシ・メタアクリレートの総称である。例えば、下記のホスマーが含まれ、例えばユニケミカル株式会社から入手できる。
（１）アシッド・ホスホキシ・メタアクリレートは以下の構造式を有する。
【００３８】
【化１】
0005464424.tif 000010
（２）ホスマーＭ（アシッド・ホスホキシ・エチルメタクリレート（Acid phosphoxy ethyl methacrylate））は以下の構造式を有する。
【００３９】
【化２】
0005464424.tif 000011
（３）ホスマーＰＥ（アシッド・ホスホキシ・ポリエチレングリコール・モノメタクリレート（Acid phosphoxy polyethylene glycol mono-methacrylate））は、以下の構造式を有する。
【００４０】
【化３】
0005464424.tif 000012
（４）ホスマーＭＨ（メタクロイル・オキシエチル・アシッド・ホスフェイト・モノエタノールアミン・ハーフ塩(methacroyl oxyethyl acid phosphate mono-ethanol-amine half salt) は、以下の構造式を有する。
【００４１】
【化４】
0005464424.tif 000013
（５）ホスマーＣＬ（３−クロロ−２−アシッド・ホスホキシ・プロピルメタクリレート（3-chrolo-2-acid phosphoxy propyl-methacrylate））は、以下の構造式を有する。
【００４２】
【化５】
0005464424.tif 000014
（６）ホスマーＰＰ（アシッド・ホスホキシ・ポリオキシ・プロピレングリコール・モノメタクリレート（Acid phosphoxy polyoxy propylene glycol mono-methacrylate））は、以下の構造式を有する。
【００４３】
【化６】
0005464424.tif 000015
（７）ホスマーＰＥＨ（上記ホスマーＰＥのアミン塩）は、以下の構造式を有する。    
【００４４】
【化７】
0005464424.tif 000016
（８）ホスマーＰＰＨ（上記ホスマーＰＰのアミン塩）は、以下の構造式を有する。
【００４５】
【化８】
0005464424.tif 000017
上記ホスマーの理化学特性を表１に示す。
【００４６】
【表１】
0005464424.tif 000018
【００４７】
上記したホスマーは、メタアクリル酸誘導体であるが、本発明では、対応するアクリル酸誘導体もグラフト化剤として使用できる。一般的には、アクリル酸誘導体よりメタアクリル酸誘導体の方がグラフト反応性は高いため、実用的な視点からは、メタアクリル酸誘導体を使用した方が好ましい。
【００４８】
本発明で使用できるアクリル酸誘導体としては、例えば、アシッド・ホスホキシ・エチルアクリレート（Acid phosphoxy ethyl acrylate)、アシッド・ホスホキシ・ポリエチレングリコール・モノアクリレート (Acid phosphoxy ethylene glycol mono-acrylate)、３−クロロ−２−アシッド・ホスホキシ・プロピルアクリレート(3-chrolo-2-acid phosphoxy propyl-acrylate)、及びアシッド・ホスホキシ・ポリオキシ・プロピレングリコール・モノアクリレート（acid phosphoxy polyoxy propylene glycol mono-acrylate）等を挙げることができる。このアクリル酸誘導体は、上記メタアクリル酸誘導体を調製する場合のメタアクリル酸をアクリル酸に変えることにより容易に得られる。
【００４９】
上記ホスマー等は、リン酸基を含むビニル化合物であり、適切な重合開始剤を用いれば比較的容易に繊維素材をグラフト加工することができる。上記ホスマーの中で繊維素材にグラフト加工させるために最も効率的であり、簡便に利用でき、しかも防炎機能の効果を効率的に与えることが可能なのは、ホスマーＭ、及びＣＬである。
【００５０】
本発明に係る防炎性繊維又は繊維製品を得るためのグラフト加工対象物として利用できる素材としては、例えば、カイコ由来の絹タンパク質、羊毛繊維、ケラチン繊維、コラーゲン繊維等の天然タンパク質素材を挙げることができる。また、素材の形態は、特に制限はなく、繊維自体、その繊維製品でもよいし、繊維を溶解して製造した膜状素材であってもよい。この繊維製品としては、例えば綿、糸、織物、編み物、不織布等が含まれる。
【００５１】
本発明においては、カイコ由来の絹タンパク質として、家蚕由来のものも野蚕由来のものも使用できる。例えば、家蚕由来の絹タンパク質としては、農家が飼育する家蚕(Bombyx mori)、家蚕の近縁種のクワコ幼虫由来の絹タンパク質（家蚕由来の絹繊維として家蚕生糸（繭糸））を利用できる。また、野蚕としては、柞蚕(Antheraea pernyi)、天蚕(Antheraea yamamai)、タサール蚕(Antheraea militta)、ムガ蚕(Antheraea assama)、エリ蚕、シンジュ蚕、ひま蚕の幼虫等由来の絹タンパク質（野蚕由来の絹繊維として野蚕生糸）を利用できる。また、生糸を精練して得られる絹フィブロイン繊維も使用できる。さらに、家蚕及び野蚕に由来する絹繊維、絹繊維製品や、その繊維集合体を利用できる。
【００５２】
家蚕繭糸や野蚕繭糸から、家蚕絹糸、野蚕絹糸を製造するには、次の方法で繭糸からセリシンを除去すればよい。繭層を構成する繭糸表面は、膠質のセリシンで覆われており、この繭層から連続的に取り出したものが繭糸であり、複数の繭糸を繰糸工程で繰糸したものが生糸である。絹フィブロイン繊維を得るには、絹セリシンを精練処理により除去すればよい。家蚕繭糸の場合は、例えば、炭酸ナトリウム等のアルカリ水溶液で煮沸処理すると絹セリシンは除去され、絹フィブロイン繊維となる。野蚕繭糸の場合は、例えば、メタケイ酸ナトリウム及び炭酸ナトリウム、エチレンジアミン四酢酸のような混合液で加熱処理すると絹セリシンは除去され、絹フィブロイン繊維となる。
【００５３】
こうして得た家蚕由来の絹フィブロイン繊維から絹フィブロイン膜を製造する一つの方法は次の通りである。家蚕絹糸から上記したように絹セリシンを除去して調製した絹フィブロイン繊維を、高濃度の塩化カルシウム、硝酸カルシウム、臭化リチウム等の一般に知られた中性塩水溶液で溶解し、この溶液をセルロース製透析膜を用いて純水と置換することにより絹フィブロイン水溶液を調製できる。絹糸の溶解性を高め、未変性状態に近い絹フィブロインを製造するためには、溶解性の高いリチウムイオンを含む中性塩が望ましく、臭化リチウム等が特に好ましく用いられる。このようにして製造した絹フィブロイン水溶液を、ポリエチレン膜等の基質膜上で、自然状態で穏やかに蒸発させ、乾燥固化せしめることにより、透明度の高い絹フィブロイン膜を得ることができる。こうして製造できる絹フィブロイン膜は水に溶解するので、本発明では、公知の方法に従って水に不溶化させておく必要がある。例えば、絹フィブロイン膜を５０％容量のメタノール水溶液等に室温で１分以上浸漬し、試料を取り出し室温で乾燥するという簡単な処理で絹フィブロイン膜を水不溶化することができる。
【００５４】
また、野蚕絹糸から野蚕由来の絹フィブロイン膜を製造する一つの方法は次の通りである。柞蚕又は天蚕等から得られる野蚕繭糸を繭糸重量に対して５０倍量の０．１％過酸化ナトリウム水溶液に浸漬し、９８℃で１時間処理してセリシンを除去する。セリシンを除去して得た野蚕由来の絹フィブロイン繊維をチオシアン酸リチウム等の溶解性の高い中性塩で溶解し、さらにセルロース製透析膜を用いて純水と置換することにより野蚕絹フィブロイン水溶液を調製できる。このようにして製造した絹フィブロイン水溶液をポリエチレン膜等の基質膜上で乾燥固化させれば、透明度の高い野蚕絹フィブロイン膜を得ることができる。この膜の水不溶化については、家蚕絹フィブロイン膜について上記した通りである。
【００５５】
本発明では、家蚕、野蚕等のカイコ由来の絹タンパク質であれば、その種類を問わず利用できる。また、羊毛繊維やケラチン繊維であっても、コラーゲン繊維であっても、さらにはこれらの繊維製品であっても、ホフマー等でグラフト加工することにより同様に利用できる。さらにまた、これらの素材から製造したタンパク質膜やコラーゲン膜でも繊維と同様にホスマー等でグラフト加工することにより所期の目的を達成可能である。
【００５６】
リン酸基を含むグラフト化剤であるホスマー等でタンパク質繊維、その繊維製品、及びタンパク質膜等をグラフト加工するためのグラフト加工方法は次のようにして実施できる。
【００５７】
グラフト加工溶液は、ホスマー等、界面活性剤、及び重合開始剤からなる。この加工溶液を調製する際に用いられる界面活性剤としては、ホスマー等を溶解できるものであれば特に制限はないが、例えば、（１）ノイゲンＨＣ（第一工業製薬（株）製、商品名）のような非イオン界面活性剤や、（２）ニューカルゲン１５１５−２Ｈ（竹本油脂（株）製、商品名）のような非イオン界面活性剤とアニオン界面活性剤との混合界面活性剤等が挙げられる。ホスマー等は、一般的には、上記ノイゲンＨＣの界面活性剤水溶液への溶解度が低いため、本発明におけるグラフト加工溶液としては、ノイゲンＨＣと、ニューカルゲン１５１５−２Ｈのような非イオン界面活性剤及びアニオン界面活性剤の混合界面活性剤とを併用することが望ましい。界面活性剤の使用量としては、所定量のノイゲンＨＣ水溶液に重量比で５〜１０％のニューカルゲン１５１５−２Ｈを含むようにグラフト加工溶液を調製するとよい。
【００５８】
ホスマー等を素材にグラフト加工するためのグラフト重合に用いられる重合開始剤としては、例えば、過硫酸アンモニウム（ＡＰＳ）、過硫酸カリウム、過硫酸ナトリウム等が挙げられ、特に、過硫酸アンモニウムが好ましく用いられる。この重合開始剤は、加工溶液に添加される。重合開始剤の使用量は、通常のビニルモノマーの重合における使用量で十分であり、例えば、ホスマーＭ又はＣＬ等のようなホフマー等を使用する場合には、ホスマー濃度として、５０％ｏｗｆ（on weight of fiber）〜２５０％ｏｗｆ用いるとよい。ＡＰＳ等のような重合開始剤を用いる場合、その使用量は、ホスマーと繊維素材の合計重量に対し０．５〜４％ｏｗｆ、 好ましくは１．５〜２．５％ｏｗｆ使用すればよい。
【００５９】
ＡＰＳ等のような重合開始剤は、グラフト加工時において繊維素材に作用してタンパク質分子から水素原子を引き抜き、グラフト反応を開始させる反応の拠点であるラジカルを作る働きがある。ＡＰＳ等のような重合開始剤の濃度が低く、０．５％ｏｗｆ未満であると、グラフト加工反応を引き起こすラジカルの生成量が少なく、グラフト加工反応が起こり難い傾向があり、また、その濃度が高く、４％ｏｗｆを越えると、繊維素材に作用して素材の機械的特性を劣化させる傾向がある。そのため、繊維素材の機械的特性を劣化させないで、しかも効率的にグラフト加工を実施するには、最適濃度のＡＰＳ等の重合開始剤を補償することが重要である。ＡＰＳ等の重合開始剤の濃度は、上記したように、０．５〜４％ｏｗｆ、好ましくは１．５〜２．５％ｏｗｆである。
【００６０】
グラフト加工溶液のｐＨは、ｐＨ２〜４に調整することが好ましく、更に好ましくはｐＨ３前後に調整することが良い。この２〜４のｐＨ範囲を外れるとグラフト重合反応が不安定になり、グラフト加工率が低くなる傾向がある。すなわち、このｐＨ調整によりグラフト重合反応が安定となり、グラフト効果、特にグラフト加工率を向上させることができる。
【００６１】
上記ｐＨ調整には、硫酸、蟻酸、塩酸等の有機酸を用いることが好都合であり、なかでも蟻酸の添加が最も好ましい。
【００６２】
グラフト加工溶液の量は、グラフト化率を高めるため、また、経済性の視点からも、絹タンパク質繊維、羊毛繊維、若しくはケラチン繊維、又はその繊維製品、絹フィブロイン膜を含めた絹タンパク質膜、コラーゲン膜等の重量に対する浴比を１：５〜１：５０、好ましくは１：１０〜１：３０に調整することがよい。グラフト加工対象物の重量に対して、グラフト加工溶液の量が重量で５倍未満であるとグラフト化率が低くなる傾向があり、また、５０倍を超えると経済性の面から良くない。
【００６３】
グラフト重合反応（グラフト化）は、上記タンパク質繊維又はその繊維製品等のようなグラフト化対象物をグラフト加工溶液中に浸漬し、この加工溶液を室温から１０〜２０分かけて７５〜８５℃に昇温させ、７５〜８５℃、好ましくは８５℃で３０分〜１時間保持して行う。グラフト重合反応後、グラフト化させたタンパク質繊維又はその繊維製品等を洗浄し、乾燥して本発明の防炎性タンパク質繊維又はその繊維製品等を得る。
【００６４】
本発明によれば、繊維や繊維製品や膜に防炎機能を持たせるためのグラフト加工率は、５％以上、好ましくは５〜４０％であればよい。グラフト加工率が５％未満のように低すぎると防炎効果が十分発揮できず、４０％を超えるように余り高すぎると繊維や膜等の機械的特性を低下させるおそれがある。
【００６５】
本発明による防炎機能を付与するためのグラフト加工は、通常、次のようにして行われる。
【００６６】
グラフト加工用モノマーであるホスマー等を界面活性剤により分散させて得た水分散液中に、天然タンパク質繊維又は繊維製品等のグラフト化対象物を入れ、所望により重合開始剤を添加してグラフト重合を行わせる。重合開始剤としては、タンパク質にグラフト重合の拠点となるラジカルを発生するラジカル触媒であれば、任意のものを適宜用いることができ、例えば、グラフト化対象物の特性を低下させないようにするためには過硫酸アンモニウムが望ましい。グラフト化対象物に導入できるホスマー等の量は、グラフト加工率に依存し、ホスマー等の使用量、すなわち加工率は、ホスマー等の種類、処理温度、処理時間、グラフト加工される対象物の種類等に応じて、所望により適宜調整することができる。
【００６７】
具体的なグラフト加工の加工条件の例は、例えば繊維素材の場合、次の通りである。なお、膜素材の場合も同様である。
【００６８】
所定量の上記ホスマー等、グラフト重合開始剤（例えば、過硫酸ナトリウム２．５％ｏｗｆ）、ホスマー等の重量に対して所定量（例えば、１２ｗｔ％）の界面活性剤を加えて混合溶液を製造する。この混合溶液中に、ノイゲンＨＣ（１ｍＬ／Ｌ: 商品名、第一工業製薬（株）製の非イオン界面活性剤）、又はノイゲンＨＣとニューカルゲン１５１５−２Ｈ（竹本油脂（株）製、商品名）のような非イオン界面活性剤及びアニオン界面活性剤の混合界面活性剤とを添加してグラフト加工溶液を調製する。この溶液に蟻酸水溶液等を添加してグラフト加工溶液のｐＨをほぼ３に調整する。繊維素材とグラフト加工溶液との量比、すなわち浴比を、例えば１：２０とする。恒温装置又はオーバーマイヤー型染色試験器(密閉型)等を用い、繊維素材を入れたグラフト加工用溶液を、例えば、常温から７５〜８５℃まで所定の時間（例えば、４０分間）で昇温せしめた後、９０分間、同温度を保持してグラフト化反応を進める。反応終了後、繊維素材を水洗いする。こうして、グラフト加工された繊維素材を作製する。
【００６９】
次に、本発明を実施例によりさらに詳細に説明するが、本発明はこれらの例に限定されるものではない。以下の実施例では、家蚕絹糸、柞蚕絹糸、羊毛繊維、家蚕絹フィブロイン膜、野蚕絹フィブロイン膜、及びコラーゲン膜をホフマーによるグラフト加工対象物として使用し、グラフト加工した各試料について、その物性を以下記載するようにして評価する。
【００７０】
（１）機械的特性：
ホスマーでグラフト加工した繊維状試料（家蚕絹糸、柞蚕絹糸、羊毛繊維）の機械的特性（強度及び伸度）は、テンシロン万能材料試験機（株式会社オリエンテック製ＲＴＣ１２５ＯＡ型）を用いて測定し、試料の引っ張り切断時の強度と切断するまでの伸度とを評価した。引っ張り速度を２ｍｍ／ｍｉｎとし、測定回数を５とした。また、膜状試料サイズは、試料長と試料幅が、それぞれ、２ｃｍ及び２ｍｍであった。
【００７１】
（２）ＳＥＭ観察：
金を蒸着させたグラフト加工した羽二重、柞蚕絹織物の表面を、島津株式会社製のＳＥＭ（走査型電子顕微鏡）により観察した。
【００７２】
（３）試料：
機械的特性の測定は、上記したように、グラフト加工した繊維状試料を用いた。燃焼試験及び防炎評価の場合は、グラフト加工対象物として、（ａ）家蚕繊維素材に関しては、家蚕絹糸の羽二重（財団法人日本規格協会製、ＪＩＳ  Ｌ０８０３準拠）を使用した。この羽二重を構成する経糸及び緯糸の太さは、それぞれ２．３ｔｅｘ×３、２．３ｔｅｘ×４であり、経糸及び緯糸の密度は、２６４、 １９０本／ｃｍであった。ここで２．３ｔｅｘ×３とは、２．３ｔｅｘという太さの絹繊維３本に対して撚りをかけた糸を使用した織物であることを意味する。この羽二重の重量は６０ｇ／ｍ２であった。（ｂ）柞蚕繊維素材に関しては、柞蚕絹糸から製造した柞蚕絹織物を用いた。（ｃ）羊毛に関しては、毛織物（財団法人  日本規格協会、ＪＩＳ Ｌ０８０３準拠）を試料として用いた。さらに、グラフト加工対象物として、絹フィブロイン膜及びコラーゲン膜を用いた実験も行った。
【００７３】
（４）グラフト加工用モノマー：
リン酸基を含むホスマーＭ、ＣＬ、ＰＰ、ＭＨ、ＰＥＨ及びＰＰＨ（ユニケミカル株式会社製試薬）を用いた。
【００７４】
（５）グラフト加工方法及びグラフト加工率（％）
グラフト加工方法は次のようにして行った。 重合開始剤として作用する３％ｏｗｆの過硫酸アンモニウム（ＡＰＳ）と２ｇ／Ｌの非イオン界面活性剤（第一工業製薬製・ノイゲンＨＣ）とを含むグラフト系に蟻酸水溶液を加えてｐＨを３．０に調整した。ホスマーＭ、ＣＬ、ＰＰ、ＭＨ、ＰＥＨ及びＰＰＨの濃度は１２０％ｏｗｆとした。浴比は１：３０に設定した。上記したようにして調整したグラフト系に前記繊維状試料及び織物試料を入れ、温度８０℃で９０分間、繊維状試料及び織物試料へのグラフト加工を行った。反応終了後、試料を取り出し、水洗いを行い、８０℃で２ｇ／Ｌの非イオン界面活性剤（第一工業製薬製・ノイゲンＨＣ）で処理して、試料表面に付着した未反応試薬を除去し、最後に加工試料を室温で乾燥させた。繊維状試料及び織物試料にホスマーを用いてグラフト加工を行っても、グラフト加工条件が同じであれば、同一のグラフト加工率の試料が得られた。また、絹フィブロイン膜及びコラーゲン膜へのグラフト加工も可能であった。
【００７５】
グラフト加工反応前の試料を１０５℃で２時間乾燥処理して試料中の水分を除去した後、試料絶乾重量（Ｗ１）を測定すると共に、グラフト反応後の試料についても同様に乾燥処理し、その絶乾重量（Ｗ２）を測定した。グラフト加工前後の試料絶乾重量の比較から、グラフト加工率（ＷＧ）を次式により求めた。
ＷＧ＝（Ｗ２−Ｗ１）／Ｗ１ × １００（％）
【００７６】
（６）示差走査熱量計（ＤＳＣ）による熱特性測定：
グラフト加工した試料について、ＤＳＣ装置(リガク社製、ＤＳＣ８２３０型）を用い、示差走査熱量分析を行った。試料重量、昇温速度、及び測定温度は、それぞれ、２．４ｍｇ、１５℃／ｍｉｎ、及び室温〜３６０℃であった。窒素気流中で測定した。
【００７７】
（７）ＪＩＳ規格による燃焼試験：
グラフト加工した羽二重（財団法人日本規格協会製、ＪＩＳ  Ｌ０８０３準拠）の燃焼性能について、ＪＩＳ規格（Ｌ１０９１：１９９９）のＡ−１法（４５°ミクロバーナー法）により、着炎３秒後の燃焼面積及び残炎時間等を評価した。なお、燃焼試験で使用する評価用語は下記の通りである。
加熱時間（Ａ）：バーナーの火が布（試料）に燃え移るまでの時間（ｓｅｃ）
残炎時間（Ｂ）：布（試料）に燃え移った火が消えるまでの時間 （ｓｅｃ）
炭化距離（Ｃ）：炭化したところの最大距離（ｍｍ）
炭化面積（Ｄ）：炭化した面積（ｃｍ２）
【００７８】
（８）簡易防炎評価法：
グラフト加工した羽二重（財団法人日本規格協会製、ＪＩＳ  Ｌ０８０３準拠）（幅５ｍｍ、長さ１０ｃｍ）の一端をピンセットで固定し、垂直に吊り下げる。吊り下げた下端３ｃｍ部分にライターの炎を近づけ試料片を燃やし、着火直後、ライターの炎を消す。試料布に炎が点火した後、自然に炎が消えるまでに燃えた距離を計測した。必要に応じて、燃え残りの試料の写真を撮影することで防炎加工の機能変化を評価した。試料としては、上記家蚕絹糸の羽二重の他に、柞蚕絹織物及び毛織物を用いた。
【００７９】
この評価法は、ＪＩＳ規格（Ｌ１０９１：１９９９）のＡ−１法（４５°ミクロバーナー法）に準じた簡易防炎評価法である。Ａ−１法は、試料取り付け台に４５°の勾配で試料布を取り付け、試料布にバーナーで着火し、着炎３秒後の燃焼面積、残炎時間等を評価する方法であるが、簡易防炎評価法は、試料布を垂直に垂らしライターで直接着火する方式を採るため、ＪＩＳ規格（Ｌ１０９１：１９９９）のＡ−１法と簡易防炎評価法との測定結果には若干の差はあるものの、試料布の防炎機能を簡単に相対評価できる点で意味はある。
【実施例１】
【００８０】
グラフト加工した家蚕絹糸のグラフト加工率とホスマー濃度との関係：
各種ホスマーを用い、ホスマー濃度１００％ｏｗｆ及び２００％ｏｗｆの場合について、家蚕絹糸、羊毛又は柞蚕絹糸へのグラフト加工を行った。家蚕絹糸、羊毛及び柞蚕絹糸のグラフト加工率とホスマー濃度との関係を表２に示す。このグラフト加工条件は、ＡＰＳ２．５％ｏｗｆ、 浴比１：３０、 加工温度８５℃、加工時間９０分であった。
【００８１】
【表２】
0005464424.tif 000019
【００８２】
表２における試料の略符号は次のことを意味する。Ｂ−Ｍ、ＣＬ、ＰＰ、ＭＨ、ＰＥ、ＰＥＨ、及びＰＰＨは、それぞれ、家蚕絹糸（Ｂ）をホスマーＭ、ＣＬ、ＰＰ、ＭＨ、ＰＥ、ＰＥＨ、及びＰＰＨでグラフト加工したものであり、Ｗ−ＣＬ、ＰＰ、ＭＨ、ＰＰＨ、ＰＥＨ、及びＰＥは、それぞれ、羊毛（Ｗ）をホスマーＣＬ、ＰＰ、ＭＨ、ＰＰＨ、ＰＥＨ、及びＰＥでグラフト加工したものであり、そしてＴｓｕ−Ｍ及びＣＬは、それぞれ、柞蚕絹糸（Ｔｕｓ）をホスマーＭ及びＣＬでグラフト加工したものである。
【００８３】
表２から明らかなように、ホスマー濃度が１００％ｏｗｆから２００％ｏｗｆに増加すると、家蚕絹糸、羊毛及び柞蚕絹糸のグラフト加工率は増加する傾向にあった。用いたホスマーの中で高いグラフト加工率が得られる傾向があるものは、家蚕絹糸の場合、ホスマーＣＬ、ＰＰ、及びＭであり、羊毛の場合、ホスマーＣＬ及びＰＰであり、柞蚕絹糸の場合には、ホスマーＭ及びＣＬであった。
【実施例２】
【００８４】
グラフト加工した家蚕絹糸の機械的特性：
ホスマー Ｍ及びＣＬをそれぞれ用い、ホスマー濃度を１００％ｏｗｆに設定して家蚕絹糸へのグラフト加工を行った。このグラフト加工条件は、ＡＰＳ２．５％、 浴比１：３０、 加工温度８５℃、加工時間９０分であった。上記のようにして得られたグラフト加工絹糸の機械的特性を調べるため強度及び伸度測定を行い、その結果を図１に示す。比較のために、未加工の家蚕絹糸についても強度及び伸度を測定した。図１中の曲線ａは未加工家蚕絹糸の場合、曲線ｂはホスマーＭを用いてグラフト加工した家蚕絹糸の場合、そして曲線ｃはホスマーＣＬを用いてグラフト加工した家蚕絹糸の場合を示す。
【００８５】
図１から明らかなように、未加工家蚕絹糸の場合、強度及び伸度は、それぞれ、５Ｎ及び１９％であるのに対して、ホスマーＭ又はＣＬでグラフト加工した絹糸の強度及び伸度は、それぞれ、ほぼ同一の７Ｎ及び１３％となり、未加工家蚕絹糸より強度が僅か増加し、伸度は若干低下した。
【実施例３】
【００８６】
グラフト加工した家蚕絹糸のＤＳＣ曲線：
実施例２の場合と同様の条件で、ホスマーＭを用いてグラフト加工した家蚕絹糸、及びホスマーＣＬを用いてグラフト加工した家蚕絹糸と共に、未加工家蚕絹糸についてのＤＳＣ測定を行った。得られたＤＳＣ曲線を図２に示す。図２において、曲線ａは未加工家蚕絹糸の場合、曲線ｂはホスマーＭを用いてグラフト加工した家蚕絹糸の場合（加工率１４．１％、）、そして曲線ｃはホスマーＣＬを用いてグラフト加工した場合（加工率２１．１％）のＤＳＣ曲線を示す。
【００８７】
図２から明らかなように、未加工家蚕絹糸の場合、繊維素材の熱分解による主要な吸熱ピークが３１５℃に出現したが、ホスマーＭ又はＣＬでグラフト加工した家蚕絹糸の場合には、繊維素材の熱分解による主要な吸熱ピークが３４５℃近傍に出現した。ホスマーＭ又はＣＬで加工した繊維素材のＤＳＣ曲線は、２８０℃以下の温度範囲では未加工繊維素材のＤＳＣ曲線と差異は見られなかった。しかし、ホスマーＭ又はＣＬでグラフト加工した繊維素材の主要な吸熱ピークは３４５℃となり、未加工試料の吸熱ピークよりも３０℃高温側に移行し、ホスマーを用いてグラフト加工した繊維素材の耐熱性が目立って向上していることが確かめられた。このことから、ホスマーでグラフト加工することで繊維素材の熱分解温度が高温側に移行、すなわち熱分解が起こる耐熱性が向上することが確認された。
【実施例４】
【００８８】
グラフト加工した家蚕絹糸のＳＥＭ観察：
実施例２の場合と同様の条件で、ホスマーＭ及びＣＬをそれぞれ用いてグラフト加工した家蚕絹糸の表面をＳＥＭで観察した。図３（ａ）に未加工家蚕絹糸のＳＥＭ像、また、図３（ｂ）にホフマーＣＬでグラフト加工した家蚕絹糸（グラフト加工率：１４．１％）のＳＥＭ像を示す。
【００８９】
このＳＥＭ像から明らかなように、ホスマーＭ及びＣＬをそれぞれ用いてグラフト加工した家蚕絹糸表面にはグラフトモノマーの重合物に基づく付着物や析出物は認められず、加工した家蚕絹糸の表面は平滑であった。このように、グラフト加工後も絹糸の外見上の形態変化は起こらなかった。
【実施例５】
【００９０】
グラフト加工した家蚕絹糸の強度（Ｎ）及び伸度（％）：
重合開始剤（ＡＰＳ）濃度を０、１、２、４、及び６％ｏｗｆに設定し、ホスマーＭ及びＣＬをそれぞれ用いて家蚕絹糸にグラフト加工を行った。グラフト加工した家蚕絹糸の強度（Ｎ）と伸度（％）とを測定し、得られた結果を表３に示す。このグラフト加工条件は、ホスマー濃度１２０％ｏｗｆ、ＡＰＳ２．５％、 浴比１：３０、 加工温度８５℃、加工時間９０分であった。
【００９１】
【表３】
0005464424.tif 000020
【００９２】
表３から明らかなように、重合開始剤ＡＰＳの濃度を変え、ホスマーＭでグラフト加工した家蚕絹糸の強度は加工前の絹糸と大きな差は見られなかった。なお、ホスマーＭでグラフト加工した家蚕絹糸の伸度は、ＡＰＳ濃度が増加すると次第に低下する傾向があるように見受けられるが、その低下割合は軽微であり、実用上は問題がない。一方、ホスマーＣＬでグラフト加工した家蚕絹糸は、ＡＰＳ濃度が増加すると次第に低下する傾向がみられ、伸度も同様に低下する傾向を示した。従って、絹糸の機械的特性がグラフト加工後も余り変化しないホスマーＭが望ましいが、実用上はＣＬも使用可能である。
【実施例６】
【００９３】
グラフト加工した家蚕絹糸のグラフト加工率と重合開始剤濃度との関係：
重合開始剤（ＡＰＳ）濃度を１、２、４、及び６％ｏｗｆにそれぞれ設定し、ホスマーＭ及びＣＬをそれぞれ用いて家蚕絹糸にグラフト加工を行った。家蚕絹糸の加工率と重合開始剤との関係を表４に示す。このグラフト加工条件は、ホスマー濃度 １２０％ｏｗｆ、浴比１：３０、加工温度８５℃、加工時間９０分であった。
【００９４】
【表４】
0005464424.tif 000021
【００９５】
表４から明らかなように、ＡＰＳ濃度１〜６％ｏｗｆの間では、家蚕絹糸のグラフト加工率には、ホスマーＭ、ホスマーＣＬともに大きな差が見られなかった。
【実施例７】
【００９６】
グラフト加工した家蚕絹糸のグラフト加工率とグラフト時間との関係：
グラフト時間を０、３０、及び９０分にそれぞれ設定し、ホスマーＭ及びＣＬをそれぞれ用いて家蚕絹糸にグラフト加工を行った。グラフト加工した家蚕絹糸のグラフト加工率とグラフト時間との関係を表５に示す。このグラフト加工条件は、ホスマー濃度１２０％ｏｗｆ、ＡＰＳ２．５％ｏｗｆ、浴比１：３０、加工温度８５℃であった。
【００９７】
【表５】
0005464424.tif 000022
【００９８】
表５から明らかなように、ホスマーＭ及びＣＬともに、グラフト時間が長くなるにつれて家蚕絹糸のグラフト加工率は増大した。加工率増大に及ぼすホスマーＭとＣＬとの違いは見られなかった。
【実施例８】
【００９９】
グラフト加工した家蚕絹糸のグラフト加工率とホスマー濃度との関係：
ホスマーＭ及びＣＬをそれぞれ用い、ホスマー濃度を５０％ｏｗｆ、１００％ｏｗｆ、及び２００％にそれぞれ設定し、家蚕絹糸へのグラフト加工を行った。家蚕絹糸のグラフト加工率とホスマー濃度との関係を表６に示す。このグラフト加工条件は、ＡＰＳ３％ｏｗｆ、浴比１：３０、 加工温度８５℃、加工時間９０分であった。
【０１００】
【表６】
0005464424.tif 000023
【０１０１】
表６から、ホスマーＭ又はＣＬで家蚕絹糸にグラフト加工すると、モノマー濃度が増加するとグラフト加工率が増えること、ホスマーＣＬによるグラフト加工では、家蚕絹糸のグラフト加工率がホスマーＭによるグラフト加工率よりも常に高い値を示し、ホスマーＣＬのグラフト加工性がホスマーＭよりも高いこと、すなわちホスマーＣＬのグラフト加工を行うことで高いグラフト加工率が得られることが分かる。
【実施例９】
【０１０２】
グラフト加工した柞蚕絹糸のＳＥＭ観察：
実施例４と同じグラフト加工条件でホスマーＭ及びＣＬのそれぞれでグラフト加工した柞蚕絹糸の表面形態をＳＥＭ観察した。実施例４の場合と同様に、これら試料の表面にはグラフトモノマーの重合物に基づく付着物や析出物は認められず、加工絹糸の表面は平滑であった。加工後も絹糸表面の形態には変化が認められなかった。
【実施例１０】
【０１０３】
グラフト加工した柞蚕絹糸のグラフト加工率とホスマー濃度との関係：
柞蚕絹糸にホスマーＭ及びＣＬのそれぞれを用いてグラフト加工を行った。ホスマー濃度を５０、１００、１５０、２００％ｏｗｆに設定し、柞蚕絹糸へのグラフト加工を行った。柞蚕絹糸のグラフト加工率とホスマー濃度との関係を表７に示す。重合開始剤のＡＰＳ濃度は２．５％ｏｗｆ、浴比は１：３０の条件下でグラフト加工した。 加工溶液の温度を、室温から８５℃まで４０分で昇温し、８５℃で９０分保温加熱することでグラフト加工を実施した。
【０１０４】
【表７】
0005464424.tif 000024
【０１０５】
表７から明らかなように、ホスマー濃度が増加すると柞蚕絹糸へのグラフト加工率が増加した。柞蚕絹糸へのグラフト加工率は、ホスマーＣＬの方がホスマーＭよりも高い値を示したが、実用上はいずれも使用可能である。
【実施例１１】
【０１０６】
グラフト加工した柞蚕絹糸のグラフト加工率と重合開始剤濃度との関係：
ホスマーＭ及びＣＬをそれぞれ用い、重合開始剤（ＡＰＳ）濃度を０、１、２、４、及び６％ｏｗｆにそれぞれ設定し、柞蚕絹糸にグラフト加工を行った。柞蚕絹糸の加工率と重合開始剤との関係を表８に示す。このグラフト加工条件は、ホスマー濃度１２０％ｏｗｆ、浴比１：３０、加工温度８５℃、加工時間９０分であった。
【０１０７】
【表８】
0005464424.tif 000025
【０１０８】
表８から明らかなように、柞蚕絹糸へのグラフト加工率が高いホスマーはＣＬであった。ＡＰＳ濃度が変化してもホスマーＭを用いた場合、柞蚕絹糸のグラフト加工率の変化は明瞭ではなかったが、実用上はホスマーＭも使用可能である。
【実施例１２】
【０１０９】
グラフト加工した柞蚕絹糸の機械的特性：
実施例１１記載の方法でホスマーＭ及びＣＬのそれぞれを用いて柞蚕絹糸にグラフト加工を行った。このグラフト加工条件は、ホスマー濃度１２０％ｏｗｆ、浴比１：３０、加工温度８５℃であった。グラフト加工時間を２０及び５０分とした。その結果、グラフト時間が２０分の場合、ホフマーＭ及びＣＬによるグラフト加工率は、それぞれ、１４％及び１６％となった。また、グラフト時間が５０分の場合、ホフマーＭ及びＣＬによるグラフト加工率は、それぞれ、１７．３％及び１９％となった。未加工柞蚕絹糸、ホスマーＭでグラフト加工した柞蚕絹糸、及びホスマーＣＬでグラフト加工した柞蚕絹糸の強度・伸度測定を行った。得られた結果を表９に示す。
【０１１０】
【表９】
0005464424.tif 000026
【０１１１】
表９から明らかなように、柞蚕絹糸に各種ホスマーでグラフト加工しても加工前の柞蚕絹糸とには大きな差が見られなかった。従って、ホスマーでグラフト加工しても柞蚕絹糸の機械的特性は大きく変化しないこと、すなわちグラフト加工を行っても加工前の機械的特性値は劣化しないことが明らかとなった。
【実施例１３】
【０１１２】
グラフト加工した羊毛繊維のグラフト加工率とホスマー濃度との関係：
ホスマーＭ及びＣＬをそれぞれ用い、ホスマー濃度を５０、１００、１５０、及び２００％ｏｗｆにそれぞれ設定し、羊毛繊維へのグラフト加工を行った。羊毛繊維のグラフト加工率とホスマー濃度との関係を表１０に示す。このグラフト加工条件は、ＡＰＳ２．５％ｏｗｆ、浴比１：３０、加工温度８５℃、加工時間９０分であった。
【０１１３】
【表１０】
0005464424.tif 000027
【０１１４】
表１０から明らかなように、羊毛繊維をグラフト加工すると、ホスマー濃度が高くするにつれて、グラフト加工率が高くなることが分かる。
【実施例１４】
【０１１５】
グラフト加工した羊毛繊維の機械的特性：
ホスマーＰＰ、Ｍ、及びＣＬでそれぞれグラフト加工した羊毛繊維の強度（ｇｆ）と伸度（％）の測定を行った。グラフト加工条件は実施例１３に準じた。得られた結果を表１１に示す。
【０１１６】
【表１１】
0005464424.tif 000028
【０１１７】
表１１において、Ｃｏｎｔｒｏｌ、並びにＰＰ(１６％)、Ｍ（１９％）、及びＣＬ(１８％)等は、それぞれ、加工前の羊毛繊維、並びにホスマーＰＰ、Ｍ、及びＣＬでグラフト加工した羊毛繊維であり、括弧内の数値はグラフト加工率を示す。
【０１１８】
表１１から明らかなように、グラフト加工した羊毛繊維の強度及び伸度は、加工前の羊毛繊維に比べ、若干高くなるか同等程度であるという傾向がある。
【実施例１５】
【０１１９】
グラフト加工した羊毛繊維におけるグラフト加工率に対するグラフト加工時間の影響：
グラフト加工時間を０、３０、及び９０分にそれぞれ設定し、ホスマーＭ及びＣＬをそれぞれ用い羊毛繊維にグラフト加工を行った。羊毛繊維のグラフト加工率とグラフト加工時間との関係を表１２に示す。このグラフト加工条件は、ホスマー濃度１２０％ｏｗｆ、ＡＰＳ２．５％、浴比１：３０、加工温度８５℃、加工時間９０分であった。
【０１２０】
【表１２】
0005464424.tif 000029
【０１２１】
表１２から明らかなように、ホスマーＭ及びＣＬともに、グラフト加工時間が長くなるとグラフト加工率は増大する傾向がある。加工率の増大に及ぼすホスマーＭとＣＬとの違いは殆どなかった。
【実施例１６】
【０１２２】
グラフト加工した羊毛繊維におけるグラフト加工率に対する界面活性剤の種類及びホスマー濃度の影響：
ホスマーＭ、ＣＬ、ＰＰ、ＰＥ、ＰＥＨ、ＰＰＨ、及びＭＨをそれぞれ使用し、羊毛繊維のグラフト加工率に及ぼす界面活性剤の種類の違いとホスマー濃度の差との影響を調べた。このグラフト加工条件は、ＡＰＳ２．５％ｏｗｆ、浴比１：３０、加工温度８５℃、加工時間９０分であった。得られた結果を表１３に示す。
【０１２３】
【表１３】
0005464424.tif 000030
【０１２４】
表１３において、ＨＣ１００、ＨＣ２００、２Ｈ１００、及び２Ｈ２００とは、それぞれ、グラフト加工において用いた界面活性剤の種類とホスマー濃度とを意味する表示である。すなわち、ＨＣ１００とはノイゲンＨＣを所定量使用し、かつホスマー濃度が１００％ｏｗｆであること、ＨＣ２００とはノイゲンＨＣを所定量使用し、かつホスマー濃度が２００％ｏｗｆであること、２Ｈ１００とはノイゲン１５１５−２Ｈを所定量使用し、かつホスマー濃度が１００％ｏｗｆであること、２Ｈ２００とはノイゲン１５１５−２Ｈを所定量使用し、かつホスマー濃度が２００％ｏｗｆであることを意味する。
【０１２５】
表１３から明らかなように、用いたホスマーの中でグラフト加工率の高いものはホスマーＣＬ、Ｍ、及びＰＰであり、グラフト加工率の低いものはホスマーＰＰＨ及びＰＥＨであった。表１３に示す結果を纏めると、羊毛へのグラフト加工率は次の順で低下する。
ＣＬ＞ＰＰ＞Ｍ＞ＭＨ＝ＰＥ＞ＰＰＨ≒ＰＥＨ
【０１２６】
以上の結果から、ホスマーによる試料へのグラフト加工率は、ホスマーのグラフト重合性、ホスマー濃度、重合開始剤濃度、界面活性剤の種類、グラフト加工温度、グラフト加工時間により適宜調整することができることが分かる。
【実施例１７】
【０１２７】
グラフト加工した羊毛繊維のグラフト加工率に及ぼす重合開始剤濃度の影響：
重合開始剤（ＡＰＳ）濃度を１、２、４、及び６％ｏｗｆにそれぞれ設定し、ホスマーＭ及びＣＬをそれぞれ用いて羊毛繊維にグラフト加工を行った。グラフト加工した羊毛繊維のグラフト加工率と重合開始剤濃度との関係を表１４に示す。このグラフト加工条件は、ホスマー濃度２００％ｏｗｆ、浴比１：３０、加工温度８５℃、加工時間９０分であった。
【０１２８】
【表１４】
0005464424.tif 000031
【０１２９】
表１４から明らかなように、ＡＰＳ濃度が高くなると、ホスマーＭではグラフト加工率が次第に増加し、ホスマーＣＬではＡＰＳ濃度２％で最大のグラフト加工率が得られることがわかった。
【実施例１８】
【０１３０】
グラフト加工した羊毛繊維の機械的特性：
ホスマーＰＰ、Ｍ、及びＣＬをそれぞれ用い、その濃度を１０％ｏｗｆとし、ＡＰＳ３％、浴比１：３０、 加工温度８５℃、加工時間９０分の条件下で羊毛繊維へのグラフト加工を行った。得られたグラフト加工した羊毛繊維の強度と伸度測定を行った。その結果を表１５に示す。
【０１３１】
【表１５】
0005464424.tif 000032
【０１３２】
表１５において、それぞれ、羊毛繊維（Ｗ）をホスマーＰＰ、Ｍ、及びＣＬでグラフト加工したものであり、括弧内は加工率である。
【０１３３】
表１５から明らかなように、グラフト加工した羊毛繊維の強度（ｇｆ）は、未加工時より増大する傾向を示した。また、伸度（％）は、グラフト加工後も大幅に低下することなく、未加工時の伸度と同程度の値を示した。従って、グラフト加工を行っても羊毛繊維の機械的特性は変化していないことが分かった。
【実施例１９】
【０１３４】
絹フィブロイン膜、及びコラーゲン膜へのグラフト加工：
家蚕絹糸を公知の方法で溶解し、透析して得られた家蚕絹フィブロイン水溶液を乾燥固化させて家蚕絹フィブロイン膜を製造した。この家蚕絹フィブロイン膜に対し、上記実施例と同様の方法でホスマーＭ及びＣＬをそれぞれ用いてグラフト加工し、加工率６．５％のグラフト加工した家蚕絹フィブロイン膜を製造した。ホスマーＭ及びＣＬによるグラフト加工条件は、ホスマー濃度２００％ｏｗｆ、ＡＰＳ２．０％ｏｗｆ、 浴比１：３０、加工温度８５℃、加工時間９０分であった。
【０１３５】
かくして得られたグラフト加工した家蚕絹フィブロイン膜を水不溶化処理した。この水不溶化処理は、室温の５０Ｖ／Ｖ％のメタノール水溶液で１０分浸漬処理し、メタノールから取り出して２０℃の室温で乾燥することで実施した。
【０１３６】
また、家蚕絹糸の代わりに柞蚕絹糸を公知の方法で溶解し、透析して得られた柞蚕絹フィブロイン水溶液を乾燥固化させて柞蚕絹フィブロイン膜を製造した。この柞蚕絹フィブロイン膜に対し、上記した家蚕絹フィブロイン膜の場合と同様にホフマーＭ及びＣＬのそれぞれを用いてグラフト加工を行い、グラフト加工率５．３％の柞蚕絹フィブロイン膜を製造した。かくして得られた柞蚕絹フィブロイン膜に対して、上記した家蚕絹フィブロイン膜の場合と同様の方法で水不溶化処理を行った。
【０１３７】
さらに、０．３％濃度の細胞培養用コラーゲン水溶液（製造元：株式会社高研）を送風乾燥して０．８％のコラーゲン水溶液を調整し、ポリエチレンフィルム上で蒸発乾固させコラーゲン膜を製造した。コラーゲン膜を０．２％グルタルアルデヒド水溶液に３分間浸漬した後引き上げ、水で充分洗浄した後、室温で乾燥して水不溶のコラーゲン膜を製造した。上記家蚕シルク膜と同様の方法で、コラーゲン膜をホスマーＭ及びＣＬのそれぞれでグラフト加工することにより、グラフト加工率３．２％のコラーゲン膜を製造した。
【０１３８】
上記グラフト加工した家蚕絹フィブロイン膜、柞蚕絹フィブロイン膜、及びコラーゲン膜を上記した簡易燃焼評価法により評価したところ、グラフト加工前の各試料膜に比べて、いずれも炎で燃え難くなり、防炎機能が付与されたことが分かった。
【実施例２０】
【０１３９】
ＪＩＳ規格による燃焼試験：
本実施例では、羽二重（財団法人  日本規格協会製、JISL0803準拠）にホスマーＰＥ、ＰＥＨ、ＰＰ、ＭＨ、ＣＬ、及びＭをそれぞれ用いてグラフト加工した素材に対して、ＪＩＳ規格に基づいて防炎機能の評価を行った。得られた結果を表１６に集約して示す。
【０１４０】
防炎素材の燃焼性能は、ＪＩＳ規格（Ｌ１０９１：１９９９）のＡ−１法（４５°ミクロバーナー法）により、着炎３秒後の燃焼面積、残炎時間等を評価した。なお、評価の尺度を再度記すと、下記の通りである。
【０１４１】
加熱時間（Ａ）：バーナーの火が布に燃え移るまでの時間（ｓｅｃ）
残炎時間（Ｂ）：布に燃え移った火が消えるまでの時間 （ｓｅｃ）
炭化距離（Ｃ）：炭化したところの最大距離（ｍｍ）
炭化面積（Ｄ）：炭化した面積（ｃｍ２）
【０１４２】
【表１６】
0005464424.tif 000033
【０１４３】
表１６における加熱時間、残炎時間、炭化距離及び炭化面積について、以下考察する。
【０１４４】
（１）加熱時間(燃え移るまでの時間）について：
（ａ）試料Ｎｏ．１〜１０の加熱時間は、何れも試料Ｎｏ．０（対照区）の加熱時間と比較して大きな値を示しており、グラフト加工した場合は、対照区の場合よりも、いったん着火した炎が燃え移り難いことが確かめられた。この意味でいずれのホスマー（ＰＥ、ＰＥＨ、ＰＰ、ＭＨ、ＣＬ、及びＭ）の場合も、羽二重に加工することで羽二重には防炎機能が付与できたものといえる。
【０１４５】
（ｂ）加熱時間が長いものから、短いものへの順序は次の通りである。
Ｎｏ．８（ＣＬ：２１．０％）＞Ｎｏ．５（ＭＨ：９．１％）＞Ｎｏ．７（ＣＬ：１２．２％）＞Ｎｏ．１０（Ｍ：１４．１％）
【０１４６】
特に注目すべき事は、試料Ｎｏ．８ の加熱時間が１２０秒であることである。ＪＩＳ  Ｌ  １０９１  Ａ−１法では加熱時間を１分に設定しているが、試料Ｎｏ．８の場合は、１２０秒加熱しても羽二重に燃え移ることはないため、他の試料に比べて試料Ｎｏ．８は特に顕著な防炎加工効果があるといえる。一方、試料Ｎｏ．１、２、３、及び４のホスマーＰＥ、ＰＥＨ及びＰＰでグラフト加工した羽二重の場合には防炎効果は小さいが、実用上は問題がないように思料される。
【０１４７】
（２）残炎時間（燃え移った火が消えるまでの時間）について：
（ａ）試料Ｎｏ．８の場合は、残炎時間が０秒であり、着火した炎が羽二重に燃え移ることは無く、防炎の効果が認められた。試料Ｎｏ．１０の試料も対照区に比べて僅かであるが防炎効果が確認できた。その他の試料は、燃え移り難い反面、火が消えるまでに時間がかかるため消え難いことが分かった。対照区は３秒程度で消火することから、羽二重は点火すると燃え移り易いが、消火もし易いという性質のあることが確認された。
【０１４８】
（３）炭化距離、炭化面積について：
炭化距離と炭化面積は、残炎時間と相関を有する傾向がある。試料Ｎｏ．８及び１０の炭化距離及び炭化面積は対照区Ｎｏ．０の場合よりも小さい値を示している。燃え残りの試料を観察すると、試料Ｎｏ．８及び１０では、炭化した羽二重の形は楕円形を示し、いったん着火した炎が燃え広がる様子がなく、自己消火性が見られた。
【０１４９】
グラフト加工した羽二重の場合、試料Ｎ０．８及び１０以外の試料に関して、炭化距離は対照区の約２．４倍の大きな値となり、また、炭化面積は対照区の約４〜６倍の値となった。
【０１５０】
以上の結果を総合して判断すると、以下のことが明らかである。
【０１５１】
ホスマーでグラフト加工した羽二重は、多少の差はあるが燃え移る時間は長くなる（燃え移りにくい）ことが確かめられた。しかし、いったん羽二重を着火し、火がついた後には、羽二重の自己消火性が弱まるため消えるまでに時間がかかる。このように消えにくい状況となる試料の中で、試料Ｎｏ．８及びＮｏ．１０は、いったん着火した炎は燃え移り難く、燃え広がることも少ない。そのため、結果的には、試料Ｎｏ．８及びＮｏ．１０では、炭化した長さや面積も小さい値を示し、この意味で、試料Ｎｏ．８及びＮｏ．１０では、極めて難燃性の高い素材になったといえる。
【実施例２１】
【０１５２】
家蚕絹糸の羽二重、柞蚕絹織物、及び毛織物の防炎評価：
ホスマーＭ及びＣＬをそれぞれ用いてグラフト加工した羽二重、柞蚕絹織物、及び毛織物に対して上記した簡易防炎評価法による防炎評価を行った。防炎評価は、上記したように、試料に炎が点火した後に自然に炎が消えるまでに燃えた距離を燃焼評価値（ｃｍ）として計測して行った。得られた結果を表１７に示す。
【０１５３】
【表１７】
0005464424.tif 000034
【０１５４】
表１７から明らかなように、未加工試料（対照区）では、毛織物が最も炎による燃焼度合が少なくて燃え難く、羽二重と柞蚕絹織物とは、毛織物に比べると燃え易いことが分かった。ホスマーＭ及びＣＬでそれぞれグラフト加工すると、羽二重も柞蚕絹織物も毛織物も同じように燃焼し難くなった。ホスマーＣＬとホスマーＭとを比べると、ホスマーＭを用いる場合の方が羽二重、柞蚕絹織物、及び毛織物には有効な防炎機能を付与できた。しかし、ホフマーＣＬでも、実用上は問題がない。なお、ホスマーＣＬを用いて上記と同様にしてグラフト加工した羽二重（グラフト加工率１４．０％）に対して簡易防炎評価法を実施した後の燃え残り試料の写真映像を図４に示す。図４中、（ａ−１）及び（ａ−２）は未加工試料であり、（ｂ）はホスマーＣＬでグラフト加工した試料である。
【実施例２２】
【０１５５】
グラフト加工した家蚕絹フィブロイン膜に対する防炎評価：
家蚕絹フィブロイン繊維を５５℃の９Ｍ  ＬｉＢｒ水溶液で完全に溶解した後、セルロース透析膜に入れて水道水で4日間透析し、絹フィブロイン水溶液を製造した。この絹フィブロイン水溶液を送風乾燥して濃度１．３％の絹フィブロイン水溶液とし、この水溶液をポリエチレン膜の上に拡げて蒸発乾固させ、厚さ７０μｍの絹フィブロイン膜を製造した。続いて、この絹フィブロイン膜を不溶化させるため、５０ｖ／ｖ％のメタノール水溶液に１時間浸漬処理し、メタノール水溶液から取り出した後、絹フィブロイン膜を室温で軽く乾燥させた。
【０１５６】
上記実施例１６で述べた方法に従って、ホスマーＭ及びＣＬをそれぞれ用いて絹フィブロイン膜にグラフト加工を行った。但し、モノマー濃度は１２０％ｏｗｆであり、ＡＰＳ２．５％ｏｗｆ、浴比１：３０、加工温度８５℃、加工時間９０分であった。グラフト加工率は、上記したように、グラフト加工前後の試料重量を１０５℃で２時間乾燥させて測定し、計算により求めた。かくしてホスマーＭ及びＣＬでそれぞれグラフト加工し、加工率がそれぞれ１２％及び８．５％の絹フィブロイン膜を製造した。
【０１５７】
巾５ｍｍ、 長さ１０ｃｍの未加工絹フィブロイン膜、並びにホスマーＭ及びＣＬのそれぞれを用いてグラフト加工した絹フィブロイン膜を、上記簡易燃焼評価法に準じて、ライターで点火させ、燃えた長さ（燃焼距離）を測定すると共に、炎の燃え広がり方を検討した。測定した燃焼距離を表１８に示す。
【０１５８】
【表１８】
0005464424.tif 000035
【０１５９】
表１８から明らかなように、未加工絹フィブロイン膜は着火した後１．５ｃｍ燃えながら、膜の周囲に添って炎が伝搬し、一定長燃えた後、自然に炎が消えた。グラフト加工した絹フィブロイン膜は、燃える距離が短く、グラフト加工で防炎機能が絹フィブロイン膜に付与されたことが確認できた。
【０１６０】
また、本発明でグラフト加工した家蚕由来の絹フィブロイン膜と未加工の羽二重とを着火した際の炎の伝わり方に大きな差が認められた。すなわち、絹フィブロイン膜を燃焼した際の目視観察によれば、ライターで着火すると、炎は絹フィブロイン膜の下端に先ず着火し、その後、絹フィブロイン膜の周囲・端に添って上部に燃え上がる。炎の伝搬速度は羽二重よりは遙かに緩慢であった。絹フィブロイン膜の中央部は炎が着火することなく、膜の周縁部だけが燃え、一定時間燃えると自然に炎が消えた。一方、未加工の羽二重に対して着火・燃焼させると、ちょうどセルロース製の紙が燃えるように、下方から上方に炎がいっきに移動するように燃え広がる。この点で羽二重と絹フィブロイン膜との延焼状態は大きく異なる。
【産業上の利用可能性】
【０１６１】
本発明によれば、防炎性素材を得るためのグラフトモノマーであるホスマー等は、リン酸基を含んでおり、このホフマー等は素材中で重合し、その重合物は素材内に充填されるので、リン酸基は安定して素材中に存在する。その結果、グラフト加工した素材は優れた防炎機能を発揮すると共に、グラフト加工した素材の機械的特性は未加工時の特性を維持しており、劣化することはなく、未加工時の特性を大幅に低下させることはない。
【０１６２】
本発明によれば、グラフト加工される素材としては、家蚕繊維、野蚕繊維、羊毛繊維、コラーゲン繊維、及びこれらの繊維製品に加えて、家蚕及び野蚕由来の絹フィブロイン膜やコラーゲン膜等が挙げられる。これらの素材の内、未加工の羽二重、柞蚕絹織物、及び毛織物に炎をつけて燃やそうとすると、毛織物は他の織物に比べて燃え難く、羽二重と柞蚕絹織物とは同じ程度に燃えやすい。しかし、本発明によれば、燃え難い毛織物を更に燃え難くすることができるし、燃え易い羽二重や野蚕絹織物をリン酸基を含むホスマー等でグラフト加工することで、優れた防炎機能を付与することができる。
【０１６３】
従って、本発明の防炎機能を持つ素材は、防炎機能の耐久性に優れたものであるので、例えば、衣料用素材の他、車内インテリア等の産業分野で利用できる。また、劇場、ホール、集会場、学校、病院、各種施設等々の人が集まる場所において使用する幕類、カーテン、カーペット等の産業分野でも利用できる。さらに、衣料用材料として、セーターやスーツ、ストール等の編物のほか、敷物等、また、肌着、シャツ、ブラウス、パジャマ等の衣料品、装身具、タオル、ハンカチ、包帯等の各種素材の産業分野でも利用できる。
【０１６４】
毛織物は比較的燃え難い素材ではあるが、本発明によれば、燃焼時に有毒ガスを発生することなく、耐久性に優れた防炎性毛織物を提供するための防炎加工が確立できるので、インテリア、車内のインテリア材料等の産業分野で広範に防炎性毛織物を利用できる。
【図１】
0005464424.tif 000044
【図２】
0005464424.tif 000045
【図３】
0005464424.tif 000046
【図４】
0005464424.tif 000047